(57)【要約】      （修正有）【課題】切れ味が良く、切断抵抗値の小さい剃刀刃及びその製造方法を提供する。【解決手段】剃刀刃１の、少なくとも肌に接触する小刃部位２の部分に、前記剃刀の長手方向の刃先線に対して所定の角度４で傾斜した複数の凹状線状溝５を形成すると共に、小刃部位２をＰＴＦＥ、ＰＦＡ、ＰＶＤＦ、ＦＥＰ、シリコーン、超高密度ポリエチレンからなる群より選ばれる低摩擦性材料で被覆することで、切れ味の良さと低切断抵抗性を持たせる。【選択図】図１
2012016498.tif 000002
【特許請求の範囲】
【請求項１】
鋭利化された刃先を有する剃刀刃であって、前記剃刀刃の少なくとも肌に接触する部分は、前記剃刀の長手方向の刃先線に対して所定の角度で傾斜した複数の凹状線状溝が形成されていることを特徴とする剃刀刃。
【請求項２】
前記剃刀の長手方向の刃先線に対する複数の凹状線状溝の傾斜角度は、１５°以上７５°以下である請求項1に記載の剃刀刃。
【請求項３】
前記複数の凹状線状溝は、前記剃刀刃の小刃の部位に形成されていることを特徴とする請求項１〜２に記載の剃刀刃。
【請求項４】
前記剃刀刃の少なくとも小刃部位は、低摩擦性材料で被覆されていることを特徴する請求項１〜３に記載の剃刀刃。
【請求項５】
前記低摩擦性材料がポリテトラフルオロエチレン（ＰＴＦＥ）、テトラフルオロエチレン-パーフルオロアルキルビニルエーテル共重合体（ＰＦＡ）、ポリ弗化ビニリデン（ＰＶＤＦ）、ポリ弗化ビニル（ＰＶＦ）、テトラフルオロエチレン-ヘキサフルオロプロピレン共重合体（ＦＥＰ）、シリコーン、超高密度ポリエチレンからなる群より選ばれる少なくとも１つの低摩擦性材料である請求項４に記載の剃刀刃。
【請求項６】
前記剃刀刃を用いた木綿糸切断測定方法における切断抵抗値が０．４Ｎ以下である請求項１〜５のいずれかに記載の剃刀刃。  
【請求項７】
請求項１〜６のいずれかに記載の剃刀刃を備える髭剃り用剃刀器。
【請求項８】
前記剃刀刃の少なくとも肌に接触する部分に所定の角度で複数の凹状線状溝を形成する凹状線状溝形成工程と、剃刀刃の表面を低摩擦性材料で所定の厚みに被覆して低摩擦材料被覆剃刀を製造する低摩擦材料被覆工程と、前記低摩擦材料被覆剃刀を硬化又は焼成させる被膜化工程と、を備える剃刀刃の製造方法。
【発明の詳細な説明】
【技術分野】
【０００１】
本発明は、毛剃りにおいて切れ味が改良され、髭の切断抵抗値の小さい剃刀刃、及びその製造方法に関する。
【背景技術】
【０００２】
過去に「ＰＴＦＥを剃刀刃表面に被覆させることで、剃刀刃と皮膚間に生じる摩擦抵抗や、髭を剃り落とす際の切断抵抗を低減させる」方法が報告されている（特許文献１）、（特許文献２）。また、「フッ素樹脂入りのインクを剃刀刃上に多数線状に印刷することで、剃刀刃と皮膚間の接触面積を調整して摩擦抵抗を減らす」方法も報告されている（特許文献３）。しかし、近年、髭剃り時に肌触りがよく、切断抵抗値が低い剃刀刃が求められている。
【特許文献１】特許第３３１３３６９号公報
【特許文献２】特許第３３９０４３５号公報
【特許文献３】特許公開２００４-３７５４０号公報
【発明の概要】
【発明が解決しようとする課題】
【０００３】
本発明の課題は、従来の剃刀刃よりも、低い切断抵抗値を有し、切れ味の改良された剃刀刃を提供することにある。
【課題を解決するための手段】
【０００４】
本願発明者らは、前記目的を達成させるために実験および考察を鋭意繰り返した結果、髭を切断する際に、髭が剃刀の刃先に接触してから切断終了に至る過程の中で、髭をわずかに移動させながら切断させることによって低い切断抵抗値を発現できる現象を見出し、本発明に至ったものである。すなわち、本発明の剃刀刃は、鋭利化された刃先を有する剃刀刃であって、前記剃刀刃の少なくとも肌に接触する部分は、前記剃刀の長手方向の刃先線に対して所定の角度で傾斜した複数の凹状線状溝が形成されていることを特徴とする。
【０００５】
次に本発明の剃刀刃において、前記剃刀の長手方向の刃先線に対する複数の凹状線状溝の傾斜角度は、１５°以上７５°以下の範囲である。
【０００６】
次に本発明の剃刀刃は、前記剃刀刃の少なくとも小刃部位は、低摩擦性材料で被覆されている。
【０００７】
次に本発明の剃刀刃は、前記剃刀刃を用いた木綿糸切断測定方法における切断抵抗値が０．４Ｎ以下である。
【０００８】
次に本発明の剃刀刃の製造方法は、前記剃刀刃の少なくとも肌に接触する部分に所定の角度で複数の凹状線状溝を形成する凹状線状溝形成工程と、剃刀刃の表面を低摩擦性材料で所定の厚みに被覆して低摩擦材料被覆剃刀を製造する低摩擦材料被覆工程と、前記低摩擦材料被覆剃刀を硬化又は焼成させる被膜化工程と、を備える。
【発明の効果】
【０００９】
本発明の剃刀刃は、剃刀刃の小刃の部位に刃先線に対して傾斜した複数の凹状線状溝を形成させることによって、凹状線状溝を形成していない従来の剃刀刃と比べて、低い切断抵抗値を有す、切れ味の改良された剃刀刃を提供することができる。
【図面の簡単な説明】
【００１０】
【図１】本発明に係る傾斜した凹状線状溝が形成されている剃刀刃の模式的概略図
【図２】本発明において木綿糸に対する剃刀刃の切断抵抗を測定する際に使用した切断抵抗値測定試験機の模式的概略図
【図３】４５°の角度で凹状線状溝加工を行った剃刀刃の顕微鏡観察図
【図４】凹状線状溝部形成後の小刃部位の超深度測定チャート図
【図５】凹状線状溝未形成の剃刀刃の顕微鏡観察図
【図６】凹状線状溝部未形成の小刃部位の超深度測定チャート図
【図７】９０°の角度で凹状線状溝加工を行った剃刀刃の顕微鏡観察図
【発明を実施するための形態】
【００１１】
（１）剃刀刃の構造
本発明の剃刀刃の構造を図１に示す。１は剃刀刃を示し、２が小刃部位であり、小刃部位の先端が刃先３である。また、Ｌは刃先線の長手方向を示し、Ｗは剃刀刃の幅を示す。本発明の剃刀刃は前記小刃部位表面に刃先線Ｌに対して所定の角度４（α）の凹状線状溝５を形成させたものである。また、この剃刀刃の小刃部位、又は全体はフッ素樹脂などの低摩擦性材料で被覆されている。
【００１２】
本発明において、剃刀刃の材質は、ステンレス鋼等一般的に使用される金属材料で形成される。またステンレス鋼の上層にはハードコーティング層、例えばカーボン（ダイヤモンド、アモルファスダイヤモンド、ＤＬＣ）や窒化物、炭化物、酸化物、セラミックが被覆されても良い。また更にその上層にクロムが被覆されても良い。
【００１３】
本発明の剃刀刃の凹状線状溝とは、超深度形状測定顕微鏡での測定チャート図４に示すように、溝の深さが２〜１５μｍの線状の溝形状を有する。また、これらの凹状線状溝は測定チャートから、不規則ではあるが１〜７０μｍのピッチで存在していることが好ましい。
【００１４】
このような凹状線状溝が髭剃り等において髭（毛）の切断抵抗を低下させることができる現象の詳細なメカニズムは不明であるが、本発明者らは、実施例でも記載するように木綿糸を切断する評価試験において、その動画像を克明に観察した結果、刃先線に対して傾斜する角度をもって形成された凹状線状溝に沿って木綿糸が移動しながら切断される現象を確認した。
【００１５】
ここでいう、剃刀刃の長手方向とは、図１に示すＬの方向をいう。また、ここでいう刃先線に対して傾斜した角度とは、刃先線を水平軸（０°）として剃刀刃の幅方向Ｗに対する角度であって図１の４（α）の角度のことをいう。
【００１６】
本発明において刃先線に対する凹状線状溝を形成する角度は１５°以上７５°以下の範囲が好ましく、さらには、２２．５°以上６７.５°以下の範囲がより好ましい。凹状線状溝の形成角度が２２.５°以上６７.５°以下の範囲であると、髭を剃る場合に、髭が凹状線状溝に引っ掛かり凹状線状溝に沿って、髭は刃先の長手方向に移動し切断されるので、引き切りによる切断方法と同効果が得られ、切断抵抗値が低くなる。
【００１７】
本発明の剃刀刃においては、凹状線状溝は、剃刀刃の小刃の部位に形成される。ここでいう小刃部位２とは、髭を切断するために鋭角に加工させた部位のことを示す。この小刃部位２の刃角βは１０°から２５°であることが好ましい。これ以上鈍角になると切断抵抗が増大し、鋭角になると剃刀刃の耐久性が低下するためである。
【００１８】
また、本発明の剃刀刃の少なくとも小刃部位は低摩擦性材料で被覆されている。低摩擦性材料としてはＰＴＦＥ、ＰＦＡ、ＰＶＤＦ、ＰＶＦ、ＦＥＰ、シリコーン、超高密度ポリエチレンの群れから選ばれる少なくとも一つであることが好ましい。中でもＰＴＦＥやＰＦＡ、ＦＥＰなどのフッ素樹脂は化学的にも安定しており、好適に使用することができる。低摩擦性材料は、人体に対し安全であればこれらの材料に拘るものではない。
【００１９】
本発明の剃刀刃は木綿糸の切断測定方法における切断抵抗値が０．４Ｎ以下であることが好ましい。このような切断抵抗値は、従来の剃刀刃よりも低い切断抵抗値で髭を切断する事ができ、快適な切れ味が得られ好ましい。
【００２０】
次に本発明の剃刀刃の製造方法は、剃刀刃の少なくとも肌に接触する部分に所定の角度で複数の凹状線状溝を形成する凹状線状溝形成工程と、剃刀刃の表面を低摩擦性材料で所定の厚みに被覆して低摩擦材料被覆剃刀を製造する低摩擦材料被覆工程と、前記低摩擦材料被覆剃刀を硬化又は焼成させる被膜化工程と、を備えることが好ましい。
【００２１】
凹状線状溝形成工程では、剃刀刃の刃先線に対して所定の角度で凹状線状溝を形成する。凹状線状溝を形成する方法としては、研磨、切削、プレス、エッチング、電子線等の照射等いずれの形成方法でも良くこれらの方法に限定されるものではない。また、研磨による凹状線状溝形成においては、研磨紙が使用でき、使用される研磨紙は目的の溝の深さに応じて選択される。
【００２２】
また、本発明の剃刀刃において凹状線状溝を形成させる面は、剃刀刃の小刃部位の片面又は両面のいずれの面であっても良く、剃刀刃全体に形成してもかまわない。両面に凹状線状溝を形成する場合は、表裏同一方向に形成されることが好ましい。
【００２３】
凹状線状溝形成工程は、低摩擦性材料塗布工程の前に行ってもよく、また、塗布工程及び硬化・焼成工程が完了した後に行っても良い。
【００２４】
低摩擦性材料の塗布工程は、水性材料であれば、噴霧塗布や浸漬塗布方法等が好ましく、また粉体であれば、静電塗装、流動浸漬法などいずれの塗布方法であってもよい。
【００２５】
水分散塗料等を用いて浸漬塗布を用いる場合には、剃刀刃を水分散塗料に浸漬させた後、一定速度で引き上げて被覆する。
【００２６】
また、噴霧塗布を用いて、フッ素樹脂を塗布する場合は、フッ素樹脂分散液を、噴霧装置を用いて剃刀刃表面に一様に塗布する。この際、蓄積効率を高めるために、静電界を噴霧装置と共に使用することができる。
【００２７】
硬化又は焼成工程は、低摩擦性材料を塗布した剃刀刃を加熱、あるいは化学的架橋等によって剃刀刃の基材と接着させる工程である。低摩擦性材料がフッ素樹脂の場合には、高温槽などによってフッ素樹脂の融点以上（融点を越える５０度Ｃの範囲）の温度まで加熱することによって焼成がなされ、優れた低摩擦特性を得ることができる。
【００２８】
剃刀刃に被覆する低摩擦性材料の膜厚は、０．０１μｍから１５μｍであることが好ましい。
【００２９】
以下に実施例により、さらに具体的に説明する。本発明の評価は下記に示される測定器を用い下記に示される条件下で行った。
（１）切断抵抗値の測定方法
本発明の剃刀刃の性能を評価するために木綿糸切断測定方法を用いた。この測定方法は剃刀刃が木綿糸を切断する際に剃刀刃が受ける抵抗値を測定することにより、切断抵抗値を数値化する方法である。
【００３０】
図２に切断抵抗値測定試験機の模式図を示す。木綿糸６（ＴＯＭＢＯ家庭用手縫糸太口２０/３：モリリン株式会社製品名）を小型卓上試験機ＦＧＳ-ＴＶ（日本電産シンポ株式会社製品名）１６に固定されたチャック７と１７５gの錘８が補助糸１２を介して結合されているチャック１３に固定し、小型卓上試験機上のガイド９、ガイド１０、ガイド１１上に糸を這わせた。その後、剃刀刃の鋭利化された刃先側を下向きにして刃先線が重力に対し垂直になるように剃刀刃１をフォースゲージ  ＦＧＰ-１（日本電産シンポ株式会社製品名）１５のチャック１４に固定し、この剃刀刃が固定されているフォースゲージを小型卓上試験機により６０ｍｍ/ｍｉｎの一定速度で矢印１７の方向に降下させて木綿糸を切断した。
【００３１】
一定速度で剃刀刃を降下させた際に、木綿糸が切断されるまでに刃に受ける抵抗値をフォースゲージで測定することで、木綿糸を切断するために必要な切断抵抗値を測定した。この際、切断抵抗値が低いほど、剃刀刃の切れ味は鋭くなることになる。この試験は、実験環境として室温２５度Ｃ、湿度３５〜４５％条件下で行った。
【００３２】
（２）剃刀刃の表面観察と溝の形状確認
キーエンス社製超深度形状測定顕微鏡 ＶＫ-８５００を用いて下記の条件で測定した。
観察モード：カラー超深度測定
倍率：２０倍
測定深さ：４０μｍ
移動ピッチ：０．０５μｍ
表面観察は、カラー超深度測定で得られた結果を、ＶＫ-８５００用解析ソフトＶＫ-ＡＮＡＬＹＺＥＲで解析した。この際、表面観察画像として高さ画像を選択した。凹状線状溝の形状は超深度形状測定顕微鏡
ＶＫ-８５００で得られた結果を解析ソフトＶＫ-ＡＮＡＬＹＺＥＲで測定解析した。測定解析には高さ画像中の形状を確認したい任意の位置を刃先線に対し垂直に指定して、線粗さ解析（ＪＩＳ
１９９４）による溝の形状確認を行った。
【００３３】
（３）木綿糸切断試験の画像観察
キーエンス社製動き解析マイクロスコープＶＷ５０００を用いて下記の条件で観察した。
倍率：１２０倍
カメラユニット：ＶＷ１００Ｍ
レンズ：ＶＨ-Ｚ５０Ｌ/Ｚ５０Ｗ
観察方法は、まず、木綿糸が切断される位置にカメラの焦点を合わし固定した。次に（１）に記載した方法と同操作を行った。剃刀刃の下降開始と同時に録画を開始した。録画した画像を確認する事で、試作剃刀刃の木綿糸の切れ方を確認した。木綿糸が刃の凹状線状溝にそって斜めに食い込みながら切断される現象が確認できる。また斜めに食い込まない場合は、刃が当る上側からから押し切りのような状態で切断される。
[実施例]  
【実施例１】
【００３４】
ＰＴＦＥ粒子  ＫＴＬ-２Ｎ（喜多村社製品名）を終濃度３．３％(ｗ/ｖ)トリトンＸ-１００（ナカライテスク社製品）と終濃度６．６％(ｗ/ｖ)ＰＦ-１５６Ａ(ＯＭＮＯＶＡ社製品名）を含む水溶液中に３０％(ｗ/ｖ)となるように添加して混合・分散して、フッ素樹脂分散液を作成した。フッ素樹脂分散液は使用前に超音波により再度分散させて使用した。
【００３５】
剃刀刃としては、ジレット  フュージョン５+１（Ｐ＆Ｇ社製品名）を購入し、ヘッド部分を分解し、剃刀刃の部分を取り出した。また、取り出した剃刀刃からフッ素樹脂を除去し、後述の加工に使用する剃刀刃とした。
【００３６】
次に剃刀刃の長手方向が重力に対し水平になる状態で、刃先逆側を昇降機のチャックに固定し、５０ｍｍ/ｍｉｎの速度で下降させ、フッ素樹脂分散液に１０秒浸漬した後に、１２ｍｍ/ｍｉｎの速度で引き上げてフッ素樹脂を被覆した。次に２３０度Ｃの高温槽で３分間乾燥し、次に３３０度Ｃの高温槽で１６分間焼成し、室温まで冷却した。
【００３７】
次に、フッ素樹脂被覆した剃刀刃の小刃部位の片面全体が研磨紙（４０００番：三共理化学株式会社製品）に対し水平に当たるように接触させ、１０ｇの加重を掛けながら剃刀刃を５ｍｍ移動させることによって複数条の凹状線状溝を形成させた。この際、移動角度を変えて刃先線に対して２２．５°、４５°、６７．５°の角度での凹状線状溝を加工した。
【００３８】
図３に４５°で溝加工した剃刀刃の顕微鏡観察画像を示す。図３の上下方向に一様に確認できる線状痕は剃刀刃の刃先形成時の切削跡であり、フッ素樹脂被覆層上に形成された線状痕が、４５°で形成させている凹状線状溝５である。この画像から、４５°の凹状線状溝の形成を確認することができた。
【００３９】
図４に超深度測定の線粗さ解析による凹状線状溝の形状確認結果を示す。凹状線状溝５は深さ約４μｍから１１μｍ、ピッチ約７μｍから２２μｍで形成されていることが確認できた。
【００４０】
前記加工法から得られた６７.５°、４５°、２２.５°加工の剃刀刃の切断抵抗値を測定した結果を表１に示す。木綿糸切断試験における６７.５°、４５°、２２.５°加工の剃刀刃の切断抵抗値はそれぞれ０.３９Ｎ、０.３５Ｎ、０.３３Ｎであった。
【００４１】
また、４５°加工した剃刀刃を用いた木綿糸切断試験を動き解析マイクロスコープで確認すると、木綿糸が斜めに食い込みながら切断される現象が確認できた。
【００４２】
（比較例１）
実施例１における溝加工を行わなかった以外は、実施例１と同様の加工処理を行った。溝未形成の剃刀刃の顕微鏡の観察画像を図５に示す。剃刀刃表面には剃刀刃の刃先形成時の切削跡のみ確認できた。
【００４３】
図６に溝未形成の剃刀刃の超深度測定の線粗さ解析による表面形状確認結果を示す。２μｍから３μｍの溝が確認できるのみで、実施例１の凹状線状溝のような溝は確認できなかった。
【００４４】
得られた溝未形成剃刀刃の切断抵抗値を実施例１と同様に測定した結果を表１に示す。木綿糸切断試験における溝未形成剃刀刃の切断抵抗値は０.４２Ｎであった。また、この剃刀刃を用いた木綿糸切断試験を動き解析マイクロスコープで確認すると、剃刀刃の接触する上側から押し切りされていくことが確認できた。
【００４５】
（比較例２）
実施例１における溝加工を９０°で行った以外は実施例１と同様の加工処理を行った。９０°加工を行った剃刀刃の顕微鏡の観察画像を図７に示す。外観には、上下方向に一様に確認できる溝が確認できた。
【００４６】
得られた剃刀刃を用いて切断抵抗値を実施例１と同様に測定した結果を表１に示す。木綿糸切断試験における９０°加工の剃刀刃の切断抵抗値は０.４６Ｎであった。
【実施例２】
【００４７】
実施例１におけるフッ素樹脂分散液を変更した以外は実施例１と同様の加工処理を行った。フッ素樹脂分散液はＰＦＡ固形分濃度５０％（ｗ/ｖ)の８５５Ｎ-５１２  ＴＯＰＣＯＡＴ  ＣＬＥＲ（デュポン社製品名）を、ＰＦＡ固形分濃度が３０％（ｗ/ｖ)となるように希釈して使用した。
【００４８】
２２.５°の溝が形成された剃刀刃の切断抵抗値を実施例１と同様に測定した結果を表１に示す。木綿糸切断試験における２２.５°の溝加工刃の切断抵抗値は０.４Ｎであった。
【００４９】
（比較例３）
実施例２における溝加工を行わなかった以外は、実施例２と同様の加工処理を行った。得られた溝未形成の剃刀刃の切断抵抗値を実施例１と同様に測定した結果を表１に示す。木綿糸切断試験における溝未形成剃刀刃の切断抵抗値は０.４９Ｎであった。
【００５０】
（比較例４）
実施例２における溝加工を９０°で行った以外は実施例２と同様の加工処理を行った。得られた剃刀刃を用いて切断抵抗値を実施例１と同様に測定した結果を表１に示す。木綿糸切断試験における９０°加工の剃刀刃の切断抵抗値は０.５１Ｎであった。
【００５１】
上記実施例と比較例から明らかなとおり、凹状線状溝を刃先線に対して２２．５°以上６７．５°以下の範囲の傾斜角度で形成させた本発明の剃刀刃は、木綿糸が斜めに食込むような効果により、凹状線状溝加工前の比較例１より５％〜２５％程の低い切断抵抗値が得られ切れ味の良い剃刀刃を完成させることが出来た。
【００５２】
【表１】
2012016498.tif 000003
【産業上の利用可能性】
【００５３】
本発明の表面構造を用いれば、引き切りによる切断方法と同効果が得られ、切断抵抗値が低くなるため、剃刀刃のみならず包丁、カッターナイフ、ハサミ、メスなどの工業用、民生用、医療用問わず、鋭利化された刃先を有する刃物であれば広範囲の分野に利用することが出来る。
【符号の説明】
【００５４】
１．剃刀刃
２．小刃部位
３．刃先線
４．溝角度
５．凹状線状溝
６．木綿糸
７．チャック
８．錘
９．ガイド
１０．ガイド
１１．ガイド
１２．補助糸
１３．チャック
１４．チャック
１５．フォースゲージ
１６．小型卓上試験機ＦＧＳ-ＴＶ
１７．下降方向
１８．剃刀刃の小刃部位表面
【図１】
2012016498.tif 000004
【図２】
2012016498.tif 000005
【図３】
2012016498.tif 000006
【図４】
2012016498.tif 000007
【図５】
2012016498.tif 000008
【図６】
2012016498.tif 000009
【図７】
2012016498.tif 000010